(57)【要約】  反射体、及びそれを具備する発光装置に係り、該反射体は、ヒドロキシベンゾ酸から誘導された反復単位、及びヒドロキシナフト酸から誘導された反復単位を含むが、芳香族ジカルボン酸から誘導された反復単位を含まない全芳香族液晶ポリエステル樹脂のコンパウンドを含み、該全芳香族液晶ポリエステル樹脂のコンパウンドは、白色無機充填剤を追加して含む。
2013543911.tif 000002
【特許請求の範囲】
【請求項１】
ヒドロキシベンゾ酸から誘導された反復単位、及びヒドロキシナフト酸から誘導された反復単位を含むが芳香族ジカルボン酸から誘導された反復単位を含まない全芳香族液晶ポリエステル樹脂のコンパウンドを含み、
前記全芳香族液晶ポリエステル樹脂のコンパウンドは、白色無機充填剤を追加して含む反射体。
【請求項２】
前記ヒドロキシベンゾ酸は、パラヒドロキシベンゾ酸、３−ヒドロキシベンゾ酸、２−ヒドロキシベンゾ酸、及びそれらの組み合わせからなる群から選択される請求項１に記載の反射体。
【請求項３】
前記ヒドロキシナフト酸は、６−ヒドロキシ−２−ナフト酸、３−ヒドロキシ−２−ナフト酸、２−ヒドロキシ−１−ナフト酸、１−ヒドロキシ−２−ナフト酸、及びそれらの組み合わせからなる群から選択される請求項１に記載の反射体。
【請求項４】
前記全芳香族液晶ポリエステル樹脂は、前記ヒドロキシベンゾ酸から誘導された反復単位７０〜８０モル部、及び前記ヒドロキシナフト酸から誘導された反復単位２０〜３０モル部を含む請求項１に記載の反射体。
【請求項５】
前記白色無機充填剤は、酸化チタンを含む請求項１に記載の反射体。
【請求項６】
前記白色無機充填剤の含量は、前記全芳香族液晶ポリエステル樹脂のコンパウンド１００重量部に対して、１０ないし６０重量部である請求項１に記載の反射体。
【請求項７】
前記全芳香族液晶ポリエステル樹脂のコンパウンドは、ガラスファイバ及びケイ灰石のうち少なくとも一つを追加して含む請求項５に記載の反射体。
【請求項８】
請求項１〜７のいずれか１項に記載の反射体を具備する発光装置。
【請求項９】
ＬＥＤ（light emitting diode）である請求項８に記載の発光装置。
【発明の詳細な説明】
【技術分野】
【０００１】
本発明は、反射体及びそれを具備する発光装置に係り、さらに詳細には、ヒドロキシベンゾ酸から誘導された反復単位、及びヒドロキシナフト酸から誘導された反復単位を含むが、芳香族ジカルボン酸から誘導された反復単位を含まない全芳香族液晶ポリエステル樹脂のコンパウンドを含む反射体、及びそれを具備する発光装置に関する。
【背景技術】
【０００２】
ＬＥＤ（light emitting diode）用反射体などの各種反射体には、射出成形が容易なポリアミド系樹脂が広く使われている。しかし、このようなポリアミド系樹脂は、高電圧で作動するＬＥＤなどの発光装置の光及び熱に長期間露出される場合には変色し、反射体としての役割を正しく遂行することができず、発光装置の発光機能と寿命とを低下させるという問題点がある。
【０００３】
新たな反射体素材として注目されている全芳香族液晶ポリエステル樹脂（ＬＣＰ）は、耐熱性にすぐれ、微細成形が可能であるという長所がある。しかし、従来の全芳香族液晶ポリエステル樹脂は、射出時に緻密な構造を有する成型品を形成することができず、成型品の表面にクラックが発生するという問題が頻繁に発生し、既存のポリアミド系樹脂に比べて、初期反射率が低いという特性を示し、特に、信頼性評価初期に、反射率が急激に低下するという現象が発生し、長期間、光及び熱に対する安定性が要求される内部または外部の照明や、ＴＶ（television）用バックライトユニットに使用される発光体の反射体として使用される場合、画面の明暗や彩度が不安定になるという問題点がある。
【発明の概要】
【発明が解決しようとする課題】
【０００４】
本発明の一具現例は、ヒドロキシベンゾ酸から誘導された反復単位、及びヒドロキシナフト酸から誘導された反復単位を含むが、芳香族ジカルボン酸から誘導された反復単位を含まない全芳香族液晶ポリエステル樹脂のコンパウンドを含む反射体を提供する。
【０００５】
本発明の他の具現例は、前記反射体を具備する発光装置を提供する。
【課題を解決するための手段】
【０００６】
本発明の一特徴は、ヒドロキシベンゾ酸から誘導された反復単位、及びヒドロキシナフト酸から誘導された反復単位を含むが芳香族ジカルボン酸から誘導された反復単位を含まない全芳香族液晶ポリエステル樹脂のコンパウンドを含み、前記全芳香族液晶ポリエステル樹脂のコンパウンドは、白色無機充填剤を追加して含む反射体を提供する。
【０００７】
前記ヒドロキシベンゾ酸は、パラヒドロキシベンゾ酸、３−ヒドロキシベンゾ酸、２−ヒドロキシベンゾ酸、及びそれらの組み合わせからなる群から選択されてもよい。
【０００８】
前記ヒドロキシナフト酸は、６−ヒドロキシ−２−ナフト酸、３−ヒドロキシ−２−ナフト酸、２−ヒドロキシ−１−ナフト酸、１−ヒドロキシ−２−ナフト酸、及びそれらの組み合わせからなる群から選択されてもよい。
【０００９】
前記全芳香族液晶ポリエステル樹脂は、前記ヒドロキシベンゾ酸から誘導された反復単位７０〜８０モル部、及び前記ヒドロキシナフト酸から誘導された反復単位２０〜３０モル部を含んでもよい。
【００１０】
前記白色無機充填剤は、酸化チタンを含んでもよい。
【００１１】
前記白色無機充填剤の含量は、前記全芳香族液晶ポリエステル樹脂コンパウンド１００重量部に対して、１０ないし６０重量部であってもよい。
【００１２】
前記全芳香族液晶ポリエステル樹脂コンパウンドは、ガラスファイバ及びケイ灰石のうち少なくとも一つを追加して含んでもよい。
【００１３】
本発明の他の特徴は、前記反射体を具備する発光装置を提供するものである。
【００１４】
前記発光装置はＬＥＤ（light emitting diode）であってもよい。
【図面の簡単な説明】
【００１５】
【図１】実施例１，２及び比較例１〜３で製造されたＬＥＤ用反射体の耐変色性の評価結果を図示したグラフである。
【図２】実施例１，２及び比較例１〜３で製造されたＬＥＤ用反射体の初期反射率低下改善効果の評価結果を図示したグラフである。
【発明を実施するための形態】
【００１６】
以下、本発明の一具現例による反射体について詳細に説明する。
【００１７】
本明細書で、反射体とは、光の反射を利用して、ＬＥＤ（light emitting diode）のような発光装置から放出される光の明度を調節する物を指称する。
【００１８】
前記反射体は、ヒドロキシベンゾ酸から誘導された反復単位、及びヒドロキシナフト酸から誘導された反復単位を含むが、芳香族ジカルボン酸から誘導された反復単位を含まない全芳香族液晶ポリエステル樹脂のコンパウンドを含む。
【００１９】
前記全芳香族液晶ポリエステル樹脂のコンパウンドは、主原料である前記全芳香族液晶ポリエステル樹脂が有する固有の特性によって、光及び熱に長期間露出されても、変色が起こらず、それを含む反射体は、白色度が高く、耐久性にすぐれる。また、前記全芳香族液晶ポリエステル樹脂のコンパウンドを含む反射体は、初期反射率低下現象が低減する。また、前記反射体を具備する発光装置は、発光機能が長期間維持され、その寿命が延長される。
【００２０】
前記全芳香族液晶ポリエステル樹脂は、前記ヒドロキシベンゾ酸から誘導された反復単位７０〜８０モル部、及び前記ヒドロキシナフト酸から誘導された反復単位２０〜３０モル部を含んでもよい。前記ヒドロキシベンゾ酸から誘導された反復単位、及び前記ヒドロキシナフト酸から誘導された反復単位の含量が、それぞれ前記範囲内であるならば、前記全芳香族液晶ポリエステル樹脂は、製造が容易であり、反射体として使用するのに十分な白色度を有し、高温でも高い耐変色性を維持し、高い物理的強度を有し、前記樹脂を含む樹脂コンパウンドは、射出時に、離型、壊れ及び粉塵発生などが少なく、射出性にすぐれる。
【００２１】
前記全芳香族液晶ポリエステル樹脂コンパウンドの製造に使用される全芳香族液晶ポリエステル樹脂は、下記段階を経て製造される：
（ａ）１種以上の単量体を縮重合することにより、全芳香族液晶ポリエステルプレポリマーを合成する段階と、
（ｂ）前記プレポリマーを固相縮重合することにより、全芳香族液晶ポリエステル樹脂を合成する段階。
【００２２】
前記（ａ）段階で使用される単量体は、パラヒドロキシベンゾ酸、３−ヒドロキシベンゾ酸、２−ヒドロキシベンゾ酸、及びそれらの組み合わせからなる群から選択されたヒドロキシベンゾ酸；及び６−ヒドロキシ−２−ナフト酸、３−ヒドロキシ−２−ナフト酸、２−ヒドロキシ−１−ナフト酸、１−ヒドロキシ−２−ナフト酸、及びそれらの組み合わせからなる群から選択されたヒドロキシナフト酸を含むが、イソフタル酸、２，６−ナフタリンジカルボン酸、テレフタル酸及びフタル酸のような芳香族ジカルボン酸を含まない。前記（ａ）段階で使用される単量体は、芳香族ジオール、芳香族ジアミン、芳香族ヒドロキシアミン及び／または芳香族アミノカルボン酸を追加して含んでもよい。
【００２３】
また、前記芳香族液晶ポリエステルプレポリマーの合成段階には、反応促進のための触媒として、酢酸金属が追加して使用される。前記酢酸金属触媒は、酢酸マグネシウム、酢酸カリウム、酢酸カルシウム、酢酸亜鉛、酢酸マンガン、酢酸鉛、酢酸アンチモン、酢酸コバルトからなる群から選択された少なくとも１種を含んでもよい。前記酢酸金属触媒の使用量は、例えば、前記単量体の総使用量１００重量部を基準に、０．１０重量部以下である。
【００２４】
前記（ａ）段階の合成方法としては、溶液軸重合法または塊状軸重合法（bulk condensation polymerization）が使用されてもよい。また、前記（ａ）段階で、縮合反応を促進させるために、アシル化剤（特に、アセチル化剤）などの化学物質で前処理されて反応性が向上した単量体（すなわち、アシル化された単量体）を使用することができる。
【００２５】
前記（ｂ）段階の固相縮重合反応のためには、前記プレポリマーに適当な熱が提供されなければならず、このような熱提供方法としては、加熱板を利用する方法、熱風を利用する方法、高温の流体を利用する方法などがある。固相縮重合反応時に発生する副産物を除去するために、不活性ガスを利用した反応器内容物のパージや、真空による除去を実施することができる。
【００２６】
また、前記全芳香族液晶ポリエステル樹脂は、多様な反復単位を鎖内に含み、例えば、次のような反復単位を含むことができる。
【００２７】
（１）芳香族ヒドロキシカルボン酸から由来する反復単位：
−Ｏ−Ａｒ−ＣＯ−
（２）芳香族ジオールから由来する反復単位：
−Ｏ−Ａｒ−Ｏ−
（３）芳香族ジアミンから由来する反復単位：
−ＨＮ−Ａｒ−ＮＨ−
（４）芳香族ヒドロキシアミンから由来する反復単位：
−ＨＮ−Ａｒ−Ｏ−
（５）芳香族アミノカルボン酸から由来する反復単位：
−ＨＮ−Ａｒ−ＣＯ−
【００２８】
前記化学式で、Ａｒは、フェニレン、ビフェニレン、ナフタレンまたは２個のフェニレンが、炭素または炭素ではない元素に結合された芳香族化合物や、またはフェニレン、ビフェニレン、ナフタレンまたは２個のフェニレンが炭素または炭素ではない元素に結合された芳香族化合物のうち、１個以上の水素が違う元素に置換された芳香族化合物であってもよい。
【００２９】
前記全芳香族液晶ポリエステル樹脂コンパウンドは、添加剤として、白色無機充填剤を追加して含む。また、前記全芳香族液晶ポリエステル樹脂コンパウンドは、ガラスファイバ及び／またはケイ灰石を追加して含んでもよい。前記白色無機充填剤は、前記全芳香族液晶ポリエステル樹脂コンパウンドの白色度を上昇させ、前記樹脂コンパウンドを含む反射体の反射機能を向上させる役割を行う。また、前記ガラスファイバは、前記全芳香族液晶ポリエステル樹脂コンパウンドを含む反射体の反射機能を低下させずに、その機械的強度を向上させる役割を行う。前記ケイ灰石は、前記ガラスファイバの使用によって発生する樹脂コンパウンドの表面粗度上昇及び接着性低下の問題を解決する役割を行う。
【００３０】
前記白色無機充填剤は、酸化チタン、例えば、二酸化チタンを含んでもよい。また、前記白色無機充填剤は、シリカ系化合物（例えば、ＳｉＯ２）及び／またはアルミナ系化合物（例えば、Ａｌ２Ｏ３）を含み、分散性、耐久性及び酸化防止機能を有するものでもある。また、前記酸化チタンは、それを含む樹脂コンパウンドにおいて、樹脂との接着性向上のために、親水性有機化合物または疎水性有機化合物で表面処理されてもよい。
【００３１】
また、前記白色無機充填剤の含量は、前記全芳香族液晶ポリエステル樹脂コンパウンド１００重量部に対して、１０ないし６０重量部、例えば、３０ないし６０重量部であってもよい。前記白色無機充填剤の含量が、前記全芳香族液晶ポリエステル樹脂コンパウンド１００重量部に対して、１０ないし６０重量部であるならば、白色度、引っ張り強度及び屈曲強度が高い射出成型品を得ることができる。
【００３２】
前記ガラスファイバの含量は、前記全芳香族液晶ポリエステル樹脂コンパウンド１００重量部に対して、５ないし５０重量部であってもよい。前記ガラスファイバの含量が前記範囲内であるならば、射出後、射出成型品に、その構造を支持することができる支持力が充分に提供され、樹脂コンパウンドの収率が高く、射出後、射出成型品の弾性率が適当であり、射出成型品が粉砕されず、射出成型品内でガラスファイバが良好に分散され、未成形が発生せず、製品の強度が一定になる。
【００３３】
前記ケイ灰石の含量は、前記全芳香族液晶ポリエステル樹脂コンパウンド１００重量部に対して、５ないし４０重量部であってもよい。前記ケイ灰石の含量が、前記範囲内であるならば、射出時に、射出成型品の表面粗度及び強度の改善効果が高く、射出後、射出成型品に、その構造を支持することができる支持力が十分に提供され、樹脂コンパウンドの収率が高くなる。
【００３４】
前記全芳香族液晶ポリエステル樹脂コンパウンドは、前述の全芳香族液晶ポリエステル樹脂、白色無機充填剤、及び選択的にガラスファイバ及び／またはケイ灰石などを所定の比率で混合して溶融混練した後で乾燥させることにより、製造されてもよい。このような溶融混練のために、回分式混練機、２軸圧出機またはミキシングロールなどが使用されてもよい。また、円滑な溶融混練のために、溶融混練時に、フルオロ系滑剤のような滑剤を使用することができる。
【００３５】
前記全芳香族液晶ポリエステル樹脂コンパウンドは、圧力制御方式または速度制御方式の射出機を使用し、厚み０．１ｍｍないし１００ｍｍの円形、板、カップまたは電灯笠のような多様な形態の反射体に射出成形される。このような射出成形時、前記全芳香族液晶ポリエステル樹脂コンパウンドは、フレームにインサート射出されたり、または単独で射出される。このように製造された反射体は、ＬＥＤ（light emitting diode）のような発光装置に使用される。
【実施例】
【００３６】
以下、実施例を挙げて、本発明についてさらに詳細に説明するが、本発明がこのような実施例に限定されるものではない。
【００３７】
〔製造例１−１〕
全芳香族液晶ポリエステル樹脂（１）の製造
温度調節が可能な１０リットル容量の回分式反応器に、パラヒドロキシベンゾ酸３．０１８ｋｇ、６−ヒドロキシ−２−ナフト酸１．３００ｋｇ及び酢酸カリウム（触媒）０．３ｇを投入し、窒素ガスを注入し、前記反応器の内部空間を不活性状態でした後、前記反応器に、無水酢酸（acetic anhydride）３．０２４ｋｇをさらに添加した。その後、反応器温度を３０分にかけて１５０℃まで昇温させ、前記温度で２時間、前記単量体のヒドロキシ基をアセチル化させた。次に、前記アセチル化反応で生成された酢酸を除去しながら、反応器温度を５時間２０分にかけて３２０℃まで昇温させた後、２０分間維持し、単量体の重縮合反応によって、全芳香族液晶ポリエステルプレポリマー（１）を製造した。また、前記プレポリマー（１）の製造時、副産物として酢酸がさらに生成されるが、この酢酸も、前記アセチル化反応で生成された酢酸と共に、前記プレポリマー（１）の製造の間、連続して除去した。次に、前記プレポリマー（１）を反応器から回収して冷却固化させた。
【００３８】
その後、前記全芳香族液晶ポリエステルプレポリマー（１）を、平均粒径１ｍｍに粉砕した後、前記粉砕された全芳香族液晶ポリエステルプレポリマー（１）３ｋｇを、１０リットル容量のロータリーキルン反応器に投入し、窒素を１Ｎｍ３／時間の流速で続けて流しながら、重量減量開始温度である２００℃まで１時間にかけて昇温させた後、さらに２９０℃まで６時間にかけて昇温させて５時間維持することにより、全芳香族液晶ポリエステル樹脂（１）を製造した。次に、前記反応器を、常温に１時間にかけて冷却させた後、前記反応器から、全芳香族液晶ポリエステル樹脂（１）を回収した。
【００３９】
〔製造例１−２〕
全芳香族液晶ポリエステル樹脂（２）の製造
温度調節が可能な１０リットル容量の回分式反応器に、パラヒドロキシベンゾ酸６．２１４ｋｇ、テレフタル酸１．４２２ｋｇ及びイソフタル酸１．１２１ｋｇを投入し、窒素ガスを注入し、前記反応器の内部空間を不活性状態にした後、前記反応器に無水酢酸３．１９０ｋｇをさらに添加した。その後、反応器温度を３０分にわたって１５０℃まで昇温させ、前記温度で３時間、前記単量体のヒドロキシ基をアセチル化させた。次に、前記アセチル化反応で生成された酢酸を除去しながら、反応器温度を６時間にかけて、３３０℃まで昇温させ、単量体の重縮合反応によって、全芳香族液晶ポリエステルプレポリマー（２）を製造した。また、前記プレポリマー（２）の製造時、副産物として酢酸がさらに生成されるが、この酢酸も、前記アセチル化反応で生成された酢酸と共に、前記プレポリマー（２）の製造の間連続して除去した。次に、前記プレポリマー（２）を反応器から回収し、冷却固化させた。
【００４０】
その後、前記全芳香族液晶ポリエステルプレポリマー（２）を、平均粒径１ｍｍに粉砕した後、前記粉砕された全芳香族液晶ポリエステルプレポリマー（２）２ｋｇを、１０リットル容量のロータリーキルン反応器に投入し、窒素を１Ｎｍ３／時間の流速で続けて流しながら、重量減量開始温度である２００℃まで、１時間にかけて昇温させた後、さらに３２０℃まで１０時間にかけて昇温させ、３時間維持することにより、全芳香族液晶ポリエステル樹脂（２）を製造した。次に、前記反応器を、常温で１時間にかけて冷却させた後、前記反応器から全芳香族液晶ポリエステル樹脂（２）を回収した。
【００４１】
〔製造例２−１〕
全芳香族液晶ポリエステル樹脂コンパウンド（１）の製造
前記製造例１−１で製造された全芳香族液晶ポリエステル樹脂、長さ分布が１００〜３００μｍであり、平均長が１５０μｍであり、直径が１０±１μｍであるガラスファイバ（ソンジンファイバ、ＭＦ１５０Ｗ−ＡＣ）及びＵＶ（ultraviolet）安定性を有するアルミナ、シリカ及び疎水性有機化合物にコーティングされた酸化チタン（デュポン株式会社、Ｔ−Ｐｕｒｅ Ｒ−１０５）を重量基準で、５：１：４の比率で混合し、回分式混合機（第一産業機器製）を使用して３０分間混合した。その後、オーブン乾燥機（アソンプラント製）で、１３０℃で４時間以上乾燥させ、水気含有率を２００ｗｔｐｐｍ以下に低めた後、二軸圧出機（Ｌ／Ｄ：４０、直径：２５ｍｍ）を使用して、時間当り１０ｋｇの供給速度で定量フィーディングしながら溶融混練し、全芳香族液晶ポリエステル樹脂コンパウンド（１）を製造した。前記溶融混練時に発生するガス及び副産物の除去のために、１個のオープンベント部と１個の真空ベント部とを、前記二軸圧出機の３番及び７番のバレル部にそれぞれ設置した。かように製造された全芳香族液晶ポリエステル樹脂コンパウンド（１）を、冷却設備（セウォンエムテック、メッシュコンベヤベルト）を使用して、冷却及び水分除去を行った後でペレット化させた。次に、前記製造された全芳香族液晶ポリエステル樹脂コンパウンド（１）のペレットを、自動乾燥機（第一産業機器製）を使用して２時間乾燥及び混合させた。
【００４２】
〔製造例２−２〕
全芳香族液晶ポリエステル樹脂コンパウンド（２）の製造
前記全芳香族液晶ポリエステル樹脂（１）、ガラスファイバ及び酸化チタンの使用重量比を６：１：３に変更したことを除き、前記製造例２−１と同一の方法で、全芳香族液晶ポリエステル樹脂コンパウンド（２）を製造した。
【００４３】
〔製造例２−３〕
全芳香族液晶ポリエステル樹脂コンパウンド（３）の製造
前記全芳香族液晶ポリエステル樹脂（１）の代わりに、前記製造例１−２で製造された全芳香族液晶ポリエステル樹脂（２）を使用したことを除き、前記製造例２−１と同一の方法で、全芳香族液晶ポリエステル樹脂コンパウンド（３）を製造した。
【００４４】
〔製造例３〕
ポリアミド系樹脂コンパウンドの製造
前記全芳香族液晶ポリエステル樹脂（１）の代わりに、ポリアミド系樹脂（ソルベイ社、Ａモデル  ＷＨ１１８（ＰＡ６Ｔ／６６））を使用したことを除き、前記製造例２−１と同一の方法で、ポリアミド系樹脂コンパウンドを製造した。
【００４５】
〔実施例１，２〕
ＬＥＤ用反射体（１）〜（２）の製造
製造例２−１，２−２で製造された各全芳香族液晶ポリエステル樹脂コンパウンドを、オーブン乾燥機（アソンプラント製）を使用して、１３０℃で４時間以上乾燥させ、水分含有率を２００ｗｔｐｐｍ以下に低めた後、電動射出機（株式会社ソディック、ＴＲ３０ＥＨ２）を使用して、厚みが２ｍｍであり、横が５０ｍｍであり、縦が５０ｍｍである板状の反射体（１）〜（２）をそれぞれ製造した。この場合、２００回の射出を介して、射出機内部をきれいにした後、各反射体当たり１００個ずつのサンプルを取った。
【００４６】
〔比較例１〕
ＬＥＤ用反射体（３）の製造
製造例２−１，２−２で製造された各全芳香族液晶ポリエステル樹脂コンパウンドの代わりに、前記製造例２−３で製造された全芳香族ポリエステル系樹脂コンパウンドを使用したことを除き、前記実施例１，２と同一の方法でＬＥＤ用反射体（３）を製造した。
【００４７】
〔比較例２〕
ＬＥＤ用反射体（４）の製造
製造例２−１，２−２で製造された各全芳香族液晶ポリエステル樹脂コンパウンドの代わりに、前記製造例３で製造されたポリアミド系樹脂コンパウンドを使用したことを除き、前記実施例１，２と同一の方法でＬＥＤ用反射体（４）を製造した。
【００４８】
〔比較例３〕
ＬＥＤ用反射体（５）の製造
製造例２−１，２−２で製造された各全芳香族液晶ポリエステル樹脂コンパウンドの代わりに、新日本石油化学社の樹脂コンパウンドである（ＮＷ０７２２グレード、Ｘｙｄａｒ）を使用したことを除き、前記実施例１，２と同一の方法で、ＬＥＤ用反射体（５）を製造した。
【００４９】
〔評価例〕
ＬＥＤ用反射体（１）〜（５）の性能評価
前記実施例１，２及び比較例１〜３で製造されたＬＥＤ用反射体（１）〜（５）の耐変色性及び初期反射率低下改善効果を、下記のような方法で評価した。
【００５０】
（耐変色性の評価）
色差計（コニカミノルタ社、ＣＭ−３７００ｄ）を使用して、射出直後の各反射体の反射率を測定した後、２００℃の温度で維持されるオーブン乾燥機（アソンプラント製）に、前記各反射体サンプルを入れ、射出後、１，０００時間まで毎２００時間ごとに反射率の変化を測定し、耐変色性を評価した。経時的な反射率の変化が小さいほど、耐変色性が高いということを意味する。すなわち、色差計を使用して、３６０ｎｍ〜７４０ｎｍの波長範囲にかけて、１０ｎｍの波長間隔で各ＬＥＤ用反射体当たり１００個のサンプルに係わる反射率を測定した後、その平均値を求めた後、汎用的に通用する反射率の基準である５５０ｎｍでの平均値を各反射体の反射率として表示した。このとき、反射率の測定範囲は、０〜１００％であり、反射率標準偏差は０．０５％以内であるということが分かった。耐変色性評価結果を、下記表１及び図１に示した。
【００５１】
【表１】
2013543911.tif 000003
【００５２】
前記表１及び図１を参照すれば、実施例１，２で製造されたＬＥＤ用反射体は、比較例１〜３で製造されたＬＥＤ用反射体に比べて、初期反射率及び耐変色性にすぐれるということが分かる。
【００５３】
（初期反射率低下改善効果の評価）
色差計（コニカミノルタ社、ＣＭ−３７００ｄ）を使用して、射出直後の各反射体の反射率を測定した後、キセノンランプ（xenon lamp）（ポラリオン社のＰＳ−ＰＨモデル、定格出力５０Ｗ、最大光束５，０００ルーメン、色温度４，３００Ｋ）が設置された密閉空間の中に、前記各反射体サンプルを入れ、射出後２００時間まで、毎２０時間ごとに反射率の変化を測定し、初期反射率低下改善効果を評価した。経時的な反射率の変化が小さいほど、初期反射率低下改善効果が良好であるということを意味する。すなわち、色差計を使用して、３６０ｎｍ〜７４０ｎｍの波長範囲にかけて、１０ｎｍの波長間隔で、各ＬＥＤ用反射体当たり、１００個のサンプルに係わる反射率を測定した後、このサンプルの各波長別平均値を求めた後、汎用的に通用する反射率の基準である５５０ｎｍでの平均値を、各反射体の反射率として表示した。このとき、反射率の測定範囲は、０〜１００％であり、反射率標準偏差は、０．１％以内であるということが分かった。初期反射率低下改善効果の評価結果を下記表２及び図２に示した。
【００５４】
【表２】
2013543911.tif 000004
【００５５】
前記表２及び図２を参照すれば、初期反射率低下改善効果は、実施例１，２で製造されたＬＥＤ用反射体が、比較例１〜３で製造されたＬＥＤ用反射体に比べ、はるかにすぐれていると分かった。
【００５６】
本発明の一具現例によれば、ヒドロキシベンゾ酸から誘導された反復単位、及びヒドロキシナフト酸から誘導された反復単位を含むが、芳香族ジカルボン酸から誘導された反復単位を含まない全芳香族液晶ポリエステル樹脂のコンパウンドを含むことにより、白色度が高く、初期反射率低下現象が低減し、光及び熱による変色が防止された反射体が提供される。
本発明の他の具現例によれば、前記反射体を具備することにより、発光機能が向上して寿命が延長された発光装置が提供される。
【００５７】
以上、図面及び実施例を参照して、本発明による望ましい実施例について説明したが、それらは、例示的なものに過ぎず、当技術分野で当業者であるならば、それらから多様な変形及び均等な他の実施例が可能であるという点を理解することができるであろう。従って、本発明の保護範囲は、特許請求の範囲によって決まらなければならないのである。
【図１】
2013543911.tif 000005
【図２】
2013543911.tif 000006
【国際調査報告】
2013543911.tif 000007
2013543911.tif 000008
2013543911.tif 000009
2013543911.tif 000010